ГИДРОФИЛИЗИРУЮЩЕЕ ПЛАЗМЕННОЕ ПОКРЫТИЕ

1. Способ гидрофилизации поверхностей полимерных заготовок, причем способ включает в себя этапы для
(a) предварительной обработки поверхности заготовок для очистки и активации поверхности заготовок, а также для
(b) предварительного нанесения покрытия на обработанные таким образом поверхности заготовок, а также этап для
(c) нанесения последующего покрытия на поверхности заготовок, на которые таким способом нанесено предварительное покрытие,
отличающийся тем, что предварительную обработку согласно этапу (а) проводят в высокочастотной газовой плазме, сформированной на основе инертного газа;
нанесение предварительного покрытия согласно этапу (b) осуществляют полиакриловой кислотой с применением высокочастотной газовой плазмой, созданной из газовой смеси, причем газовая смесь состоит из инертного газа и первого газа, образованного из биосовместимых, пригодных к полимеризации и содержащих карбоксильные группы мономеров, а также
нанесение последующего покрытия согласно этапу (с) осуществляют с применением второго газа, отличного от первого газа, а именно содержащего по существу мономеры акриловой кислоты.
2. Способ по п. 1, в котором мономеры, образующие первый газ, выбирают из акриловой кислоты и ангидрида акриловой кислоты.
3. Способ по п. 1, в котором газ, применяемый на этапе (а) для формирования высокочастотной плазмы, содержит первый газ в таком количестве, которое соответствует парциальному давлению менее чем в одну десятую парциального давления инертного газа.
4. Способ по п. 1, при осуществлении которого в газовой смеси, применяемой на этапе (b), парциальное давление первого газа составляет по меньшей мере четверть, а максимум - удвоенную величину парциального давления инертного газа.
5. Способ по п. 1, при осуществлении которого парциальное давление инертного газа во втором газе, применяемом на этапе (с), составляет менее одной десятой парциального давления газа, образованного мономерами акриловой кислоты.
6. Способ по п. 1, при осуществлении которого инертный газ образован из аргона.
7. Способ по п. 1, при осуществлении которого покрытие, нанесенное на этапе (b), проверяют с помощью устройства контроля толщины слоя и прекращают осуществление при достижении значения толщины слоя, выбранного из диапазона от 50 до 400 Å.
8. Способ по п. 1, при осуществлении которого давление инертного газа для высокочастотной плазмы на этапе (а) составляет от 15 до 60 мторр (ок. 2-8 Па), а давление первого газа для высокочастотной плазмы на этапе (b) - от 30 до 90 мторр (ок. 4-12 Па).
9. Способ по п. 1, который также включает в себя этап (cb), который непосредственно после этапа (b) включает в себя сокращение подачи инертного газа и подачу второго газа, и давление второго газа на этапе (с) составляет менее 0,3 мторр (ок. 40 мПа).
10. Способ по п. 1, который также включает в себя этап (bc), который, следуя непосредственно после этапа (b) или же, если таковой выполняют, этапа (cb), включает в себя выключение высокочастотной плазмы, прерывание подачи инертного газа и подачу второго газа, причем давление второго газа на этапе (с) составляет от 1,5 до 6 торр (приблизительно от 0,13 до 0,8 кПа).
11. Способ по п. 1, который также включает в себя следующий за этапом (с) еще один этап (d) для удаления водорастворимых компонентов из гидрофильного слоя посредством промывки заготовки, на которую нанесено покрытие, в гидрофильном растворителе.
12. Способ по п. 11, в котором гидрофильный растворитель - это изотонический раствор поваренной соли или деминерализованная вода.
13. Способ по п. 1, при осуществлении которого заготовка по меньшей мере на своей поверхности преимущественно или по существу состоит из силикона, силиконового гидрогеля или из пористого полимера, пригодного к биорезорбции, как то: ПЛА или ПЛГА.
14. Способ по п. 13, в котором заготовка по меньшей мере на поверхности преимущественно или в основном состоит из поли(диметилсилоксана).
15. Способ по п. 14, включающий в себя формы заготовки в виде контактной линзы или интраокулярной линзы до нанесения покрытия.
16. Полимерная заготовка с гидрофильным покрытием на поверхности из полиакриловой кислоты, получаемая способом по одному из пунктов от 1 до 15, отличающаяся тем, что угол смачивания водой на поверхности заготовки, покрытой поли(мет)акриловой кислотой, ПАА, имеет величину в области от 2 до менее чем 10 градусов.
17. Полимерная заготовка по п. 16, которая представляет собой силиконовую интраокулярную линзу.
18. Полимерная заготовка по п. 16, которая представляет собой силиконовую контактную линзу, а слой ПАА имеет среднюю толщину в 5-40 мкм.
19. Полимерная заготовка по п. 16, которая представляет собой пористый матрикс из поли (альфа-гидроксикарбоновых кислот), а слой ПАА имеет среднюю толщину в 5-40 нм.